POLYESTER FIBER AND FALSE TWIST YARN COMPRISING THE SAMEPolyester fibers having an individual fiber thickness of 0.1 to 10 dtex are produced from a polyester polymer produced by polycondensing an aromatic dicarboxylate ester in the presence of a catalyst including a mixture of a Ti compound component (A) including at least one member selected from titanium alkoxides and reaction products of the titanium alkoxides with a specific type of carboxylic acids or anhydrides thereof, with a specific P compound component (B), and/or a reaction product of a Ti compound component (C) with a specific P compound component (D). The resultant fibers have a good color tone (a low b value) a stable drawing and false-twisting processability and exhibit excellent appearance and performance.  Polyester fibers comprising, as a principal component, a polyester polymer and having an individual fiber thickness of 0.1 to 1.0 dtex,    wherein    the polyester polymer is one produced by polycondensing an aromatic dicarboxylate ester in the presence of a catalyst,    the catalyst comprises at least one member selected from the mixtures (1) and reaction products (2) as specified below,    the mixture (1) for the catalyst comprises(A) a titanium compound component comprising at least one member selected from the group consisting of:(a) titanium alkoxides represented by the general formula (I): in which formula (I), R1 , R2 , R3 and R4 respectively and independently from each other represent a member selected from alkyl groups having 1 to 20 carbon atoms and a phenyl group, m represent an integer of 1 to 4, and when m represents an integer of 2, 3 or 4, the 2, 3 or 4 R2 s and R3 s may be respectively the same as each other or different from each other, and(b) reaction products of the titanium alkoxides of the general formula (I) with aromatic polycarboxylic acids represented by the formula (II): in which formula (II), n represents an integer of 2 to 4, or anhydrides of the acids of the formula (II), and mixed with (B) a phosphorus compound component comprising at least one phosphorus compound represented by the general formula (III): in which formula (III), R5 , R6 and R7 respectively and independently from each other represent an alkyl group having 1 to 4 carbon atoms, X represents a member selected from a -CH2 - group and a -CH(Y)- group (wherein Y represents a phenyl group),    the mixture (1) for the catalyst for the polycondensation being employed in an amount satisfying the requirements represented by the following expressions of relation (i) and (ii):1 ≤ MP/MTi ≤ 15 and10 ≤ MP + MTi ≤ 100 wherein MTi represents a ratio in% of a value in milli mole of titanium element contained in the titanium compound component (A) to a value in mole of the aromatic dicarboxylate ester, and Mp represents a ratio in% of a value in milli mole of phosphorus element contained in the phosphorus compound component (A) to the value in mole of the aromatic dicarboxylate ester; and    the reaction products (2) for the catalyst comprises (C) a titanium compound component comprising at least one member selected from the groups consisting of:(c) titanium alkoxides represented by the general formula (I) and(d) reaction products of the titanium alkoxides of the general formula (I) with aromatic polycarboxylic acids represented by the above-mentioned general formula (II) or anhydride of the acids; and reacted with (D) a phosphorus compound component comprising at least one phorous compound represented by the general formula (IV): in which formula (IV), R8 represents an alkyl group having 1 to 20 carbon atoms or an aryl group having 6 to 20 carbon atoms, and p represents an integer of 1 or 2.
폴리에스테르 섬유 및 이를 함유하는 가연 가공사 0.1 내지 1.0 dtex의 단일 섬유 섬도를 가지는 폴리에스테르 섬유는, 티타늄 알콕사이드 및 티타늄 알콕사이드와 특정 카르복실산 또는 그의 무수물의 하나 이상의 반응 생성물을 함유하는 티타늄 화합물 성분 (A)와 특정 인 화합물 성분 (B)의 혼합물 및/또는 티타늄 화합물 성분 (C)와 특정 인 화합물 성분 (D)의 반응 생성물을 포함하는 촉매의 존재 하에, 방향족 디카르복실레이트를 축합-중합함에 의해 수득되는 폴리에스테르 중합체로부터 제조된다. 수득된 섬유는 만족스러운 색조(낮은 b*값) 및 안정된 연신 가연가공성을 가지며, 외관 및 성능이 우수하다.폴리에스테르 중합체를 주성분으로서 함유하고, 0.1 내지 1.0 dtex의 단 섬유 섬도를 갖는 폴리에스테르 섬유에 있어서, 상기 폴리에스테르 중합체는 촉매의 존재 하에, 방향족 디카르복실레이트 에스테르를 중축합 반응시킴에 의해 제조된 것이고, 상기 촉매는 하기 언급되는 혼합물 (1) 및 반응 생성물 (2)로부터 선택된 하나 이상을 함유하고, 상기 촉매용 혼합물 (1)은 하기 성분 (A) 및 (B)를 함유하고: (A) 하기로 이루어진 군으로부터 선택된 하나 이상의 성분을 함유하는 티타늄 화합물 성분: (a) 하기 화학식 1: [화학식 1]  [상기 화학식 1에서, R1, R2, R3 및 R4는 각각 서로 독립적으로 탄소수 1 내지 20의 알킬기, 및 페닐기로부터 선택된 성분을 나타내고, m은 1 내지 4의 정수를 나타내고, m이 2, 3 또는 4의 정수를 나타내는 경우, 2, 3 또는 4개의 R2 및 R3는 각각 서로 동일할 수 있거나 또는 서로 상이할 수 있음] 로 표현되는 티타늄 알콕사이드, 및 (b) 상기 화학식 1의 티타늄 알콕사이드 및 하기 화학식 2: [화학식 2]  [상기 화학식 2에서, n은 2 내지 4의 정수를 나타냄] 로 표현되는 방향족 폴리카르복실산 또는 화학식 2의 산의 무수물의 반응 생성물, (B) 하기 화학식 3으로 표현되는 하나 이상의 인 화합물을 함유하는 인 화합물 성분: [화학식 3]  [상기 화학식 3에서, R5, R6, 및 R7은 각각 서로 독립적으로 탄소수 1 내지 4의 알킬기를 나타내고, X는 -CH2-기 및 -CH(Y)-기(여기서 Y는 페닐기를 나타냄)로부터 선택된 성분을 나타냄], 중축합 반응의 촉매를 위한 혼합물 (1)은 하기 관계식 (i) 및 (ii)로 표현되는 요구조건을 만족 시키는 양으로 사용됨: 1 ≤MP/MTi ≤15 (i) 및 10 ≤MP + MTi ≤100 (ii) [상기 식 중, MTi는 티타늄 화합물 성분 (A) 내에 함유된 티타늄 원소의 밀리 몰 값 대 방향족 디카르복실레이트 에스테르의 몰 값의 %비율을 나타내고, MP는 인 화합물 성분 (A) 내에 함유된 인 원소의 밀리 몰 값 대 방향족 디카르복실레이트 에스테르의 몰 값의 %비율을 나타냄]; 촉매용 반응 생성물 (2)는 하기 (C) 및 (D)를 함유한다: (C) 하기로 이루어진 군으로부터 선택된 하나 이상의 성분을 함유하는 티타늄 화합물 성분: (c) 상기 화학식 1로 표시되는 티타늄 알콕사이드 및 (d) 상기 화학식 1의 티타늄 알콕사이드와 전술한 화학식 2로 표시되는 방향족 폴리카르복실산 또는 이 산의 무수물의 반응 생성물; 및 (D) 하기 화학식 4로 표시되는 하나 이상의 인 화합물을 함유하는 인 화합물 성분: [화학식 4]  [상기 화학식 4에서, R8는 탄소수 1 내지 20의 알킬기, 또는 탄소수 6 내지 20의 아릴기를 나타내고, p는 1 또는 2의 정수를 나타냄].